АКРИЛАТНЫЙ ЛАТЕКС И СПОСОБ ЕГО ПОЛУЧЕНИЯ

1. Способ получения акрилатного латекса, включающий эмульсионную сополимеризацию акриловых мономеров с этиленовоненасыщенными сомономерами в присутствии эмульгатора, отличающийся тем, что в качестве эмульгатора используют катионактивный эмульгатор, и полимеризацию проводят под воздействием ионизирующего излучения.
2. Способ по п.1, отличающийся тем, что в качестве катионактивного эмульгатора используют катамин АБ (бензалкония хлорид) или цетилпиридиний хлористый в водной среде в количестве 0,5-1,5%.
3. Способ по п.1, отличающийся тем, что в качестве акриловых мономеров используют бутилакрилат, а в качестве этиленовоненасыщенных сомономеров используют акрилонитрил.
4. Способ по п.3, отличающийся тем, что используют бутилакрилат и акрилонитрил в соотношении компонентов, мас.%, от 60 к 40 до 95 к 5.
5. Способ по пп.2, 3, отличающийся тем, что сополимеризацию проводят при соотношении мономерной и сомономерной фазы к водной от 1 к 9 до 1 к 1,5.
6. Способ по пп.2, 3, отличающийся тем, что сополимеризацию проводят под воздействием гамма-излучения с мощностью дозы от 0,02 до 0,2 Гр/с до поглощенных доз от 3 до 4 кГр со степенью конверсии мономеров не менее 99,8%.
7. Акрилатный латекс, включающий водную дисперсию сополимера из звеньев акриловых мономеров и звеньев этиленовоненасыщенных сомономеров, отличающийся тем, что латексные частицы имеют положительный заряд.
8. Акрилатный латекс по п.7, отличающийся тем, что водная дисперсия сополимера в качестве звеньев акриловых мономеров содержит звенья бутилакрилата, а в качестве звеньев этиленовоненасыщенных сомономеров содержит звенья акрилонитрила.